ГЛАЗУРЬ
GLASE

Изобретение относится к технологии силикатов и касается составов глазурей дня нанесения на керамические изделия хозяйственно-бытового назначения.
2
2
2
3
2
Известна глазурь, включающая, мас.%: SiO 36,5-52,0; ZrO 12,5-25,0; BO 10,0-25,0; NaO 2,8-6,7; SrO 1,3-8,3; ZnO 5,5-14,4 [1].
Задача изобретения состоит в повышении термостойкости глазури.
2
2
2
3
2
2
2
2
3
2
Технический результат достигается тем, что в глазури, включающей SiO, ZrO, BO, NaO, SrO, ZnO, компоненты находятся при следующем соотношении, мас.%: SiO 20,5-23,0; ZrO 25,0-27,0; BO 47,0-50,0; NaO 1,0-1,5; SrO 1,0-1,5; ZnO 1,0-1,5.
В таблице приведены составы глазури.
Таблица
Компоненты
Состав, мас.%:
1
2
3
SiO<sub>2</sub>
23,0
21,75
20,5
ZrO<sub>2</sub>
27,0
26,0
25,0
B<sub>2</sub>O<sub>3</sub>
47,0
48,5
50,0
Na<sub>2</sub>O
1,0
1,25
1,5
SrO
1,0
1,25
1,5
ZnO
1,0
1,25
1,5
Термостойкость, °С
~250
~250
~250
Варку фритты глазури проводят при температуре 1400-1450°С. Расплав гранулируют в воду. Фритту размалывают мокрым способом до полного прохождения через сетку №0056 и подготавливают суспензию с влажностью 45-50%. Суспензию наносят на керамические изделия и в интервале температур 800-950°С проводят обжиг.
Источники информации
1. SU 767042, 1980.